(57)【要約】【課題】光学特性（低屈折率、高消衰係数）と耐熱性（熱履歴後の膜表面平滑性）に優れた特性を有する近接場光発生膜に好適にＡｇ合金膜、および該Ａｇ合金膜を備えた磁気ヘッド、並びに該Ａｇ合金膜の成膜に好適なスパッタリングターゲットを提供すること。【解決手段】本発明の熱アシスト記録用磁気ヘッドに用いられる近接場光発生膜は、Ｂｉ：０．０５〜０．２％、Ｎｄ：０．１〜１．０％、およびＳｉ：０．０９〜１．０％を含むＡｇ合金膜で構成されていると共に、前記Ａｇ合金膜に含まれるＢｉ、Ｎｄ、およびＳｉの合計量が０．６〜１．３％であること。【選択図】なし【特許請求の範囲】
【請求項１】
熱アシスト記録用磁気ヘッドに用いられる近接場光発生膜であって、
前記近接場光発生膜は、
Ｂｉ：０．０５〜０．２％（原子％、以下同じ）、
Ｎｄ：０．１〜１．０％、および
Ｓｉ：０．０９〜１．０％、
を含むＡｇ合金膜で構成されていると共に、前記Ａｇ合金膜に含まれるＢｉ、Ｎｄ、およびＳｉの合計量が０．６〜１．３％であることを特徴とする近接場光発生膜。
【請求項２】
請求項１に記載の近接場光発生膜を備えた熱アシスト記録用磁気ヘッド。
【請求項３】
請求項１に記載の近接場光発生膜の作製に用いられるスパッタリングターゲットであって、
Ｂｉ：０．３〜１．０％、
Ｎｄ：０．１〜１．０％、および
Ｓｉ：０．０９〜１．０％、
を含むＡｇ合金で構成されていると共に、前記Ａｇ合金に含まれるＢｉ、Ｎｄ、およびＳｉの合計量が０．８〜１．６％であることを特徴とするスパッタリングターゲット。
【発明の詳細な説明】
【技術分野】
【０００１】
本発明は熱アシスト磁気記録方式で使用する磁気ヘッドのファイバプローブに形成される近接場光発生膜として有用なＡｇ合金膜、それを用いて構成される磁気ヘッド、および該Ａｇ合金膜の成膜に好適なスパッタリングターゲットに関する。
【背景技術】
【０００２】
情報化社会の進展に伴い流通する情報量は急激な増大が続いており、こうした大容量の情報を蓄積できる情報記録媒体が求められている。現在、情報記録媒体として、ＤＶＤやブルーレイディスク等の光記録媒体と磁気記録媒体などが普及している。しかしながら光記録媒体では、光源から出射されたレーザ光の回折限界を超えたサイズまで集光できない。そのため、いわゆるサイドイレーズ（隣接トラックに対する誤書き込みや誤消去）の問題を生じる恐れがあり、トラック間距離がレーザ光径よりも小さくなる１Ｔｂｉｔ／ｉｎｃｈ2以上の超高記録密度を達成することが困難であった。
【０００３】
一方、磁気記録媒体において、近年、超高記録密度化を達成する技術として、近接場光（物質に光を入射したときに物質の表面に発生する伝播しない光）を利用した熱アシスト磁気記録方式が提案されている。熱アシスト磁気記録方式とは、図１に示すように光スポットを磁気記録媒体に照射して温度を上げ、熱スポットが形成される媒体部分の保磁力を低下させた状態で磁気記録をおこなうものである。近接場光は、波長に比べて小さな開口（微小開口）に光を入射させると、開口と同程度の領域に発生させることができるため、たとえば光源波長以下の大きさの微小開口直径と同程度の大きさの寸法の光、すなわち回折限界を超えた寸法の光を利用することが可能である。このような近接場光を用いた熱アシスト磁気記録方式は、従来のレーザ光の回折限界の問題を解消して１Ｔｂｉｔ／ｉｎｃｈ2以上の超高記録密度化を達成可能な技術として研究・開発が進められている。
【０００４】
近接場光は一般的にファイバプローブ（光波長以下の微小開口をもつ先鋭化された光ファイバのコア）先端から発生させているが、導波路部と先端の近接場発光部に大別され、具体的には図２〜４（Ａ、Ｂ）に示すように光源（半導体レーザ４）から出射した光を、微小開口１５以外のプローブ先端部分が近接場光発生膜１６で被覆されている光ファイバ（コア６）に導入して、該近接場光発生膜１６表面を照射して、先端部において該近接場光発生膜１６表面上にプラズモンを励起し、微小開口１５近傍に近接場光１１を発生させている。このような近接場光発生膜１６を形成する金属薄膜として、たとえば特許文献１にはＡｇ、Ａｕ、ＡｕＣｕ合金を用いることが提案されている。また特許文献２には、Ａｇ、Ａｕ、Ａｌ、Ｃｕ、Ｐｄ、Ｐｔ、Ｉｎ、Ｒｈ、Ｒｕを用いることが提案されている。
【先行技術文献】
【特許文献】
【０００５】
【特許文献１】特許第４３６４９１２号公報
【特許文献２】特許第４５１８１５８号公報
【発明の概要】
【発明が解決しようとする課題】
【０００６】
熱アシスト磁気記録方式の高記録密度化に伴って近接場光発生膜についても高性能化が要求されている。具体的に近接場光発生膜には、光学特性として光の屈折率が小さく、且つ消衰係数が大きいことが求められており、また耐久性として、連続記録時の高温に対する耐熱性（すなわち、熱履歴後の膜表面平滑性）に優れていることが求められていた。
【０００７】
耐熱性と光学特性に優れた材料として純Ａｕ膜が知られているが、コスト低減の観点からもＡｕに代替する金属膜が求められていた。Ａｕ代替膜として純Ａｇや純Ａｌなどを用いた金属膜は光学特性が十分ではなく、また耐熱性も不十分であるなど所望の特性を有していなかった。
【０００８】
本発明は上記のような事情に着目してなされたものであって、その目的は、光学特性（低屈折率、高消衰係数）と耐熱性（熱履歴後の膜表面平滑性）に優れた特性を有する近接場光発生膜に好適にＡｇ合金膜、および該Ａｇ合金膜を備えた磁気ヘッド、並びに該Ａｇ合金膜の成膜に好適なスパッタリングターゲットを提供することにある。
【課題を解決するための手段】
【０００９】
上記課題を解決し得た本発明とは、熱アシスト記録用磁気ヘッドに用いられる近接場光発生膜であって、前記近接場光発生膜は、
Ｂｉ：０．０５〜０．２％（原子％、以下同じ）、
Ｎｄ：０．１〜１．０％、および
Ｓｉ：０．０９〜１．０％、
を含むＡｇ合金膜で構成されていると共に、前記Ａｇ合金膜に含まれるＢｉ、Ｎｄ、およびＳｉの合計量が０．６〜１．３％であることに要旨を有する。
【００１０】
また本発明には、上記近接場光発生膜を備えた熱アシスト記録用磁気ヘッドも含まれる。
【００１１】
更に本発明は、上記近接場光発生膜の作製に用いられるスパッタリングターゲットであって、
Ｂｉ：０．３〜１．０％、
Ｎｄ：０．１〜１．０％、および
Ｓｉ：０．０９〜１．０％、
を含むＡｇ合金で構成されていると共に、前記Ａｇ合金に含まれるＢｉ、Ｎｄ、およびＳｉの合計量が０．８〜１．６％であることに要旨を有する。
【発明の効果】
【００１２】
本発明のＡｇ合金膜は成分組成が適切に制御されているため、近接場光発生膜に適した光学特性（低屈折率、高消衰係数）と耐熱性（熱履歴後の膜表面平滑性）を有する。よって本発明のＡｇ合金膜は近接場光発生膜として、熱アシスト記録媒体用磁気ヘッドに好適に用いられる。また本発明の組成を適切に制御したＡｇ合金スパッタリングターゲットは、上記本発明の適切に制御された組成を有するＡｇ合金膜の形成に有用である。
【図面の簡単な説明】
【００１３】
【図１】図１は、磁気記録媒体と磁気ヘッド（磁気記録媒体側）を先端に有するサスペンションの概略見取り図である。
【図２】図２は、図１のＡ−Ａ線断面図（主に磁気ヘッド部分）である。
【図３】図３は、図２のＢ部分（磁気ヘッドの近接場光発生部分）の拡大図である。
【図４Ａ】図４Ａは、図３のＣ部分（近接場光発生部近辺）の拡大図（一例）である。
【図４Ｂ】図４Ｂは、図３のＣ部分（近接場光発生部近辺）の拡大図（他の例）である。
【発明を実施するための形態】
【００１４】
熱アシスト磁気記録方式においても磁気ヘッドから記録媒体に照射される近接場光のスポット径が十分に絞れていないと、書き込みをおこなうトラックに隣接するトラック部分も加熱して保持力を低下させてしまうため、サイドイレーズの問題を生じる恐れがある。特に１Ｔｂｉｔ／ｉｎｃｈ2以上の超高記録密度記録媒体などのように記録密度が高くなるほど、隣接するトラックとの距離も短くなるため、近接場光のスポット径をより小さくする必要がある。近接場光は、光の波長よりも十分に小さい物体において、誘電率が負になるときに発生し、誘電率の絶対値が大きいほど、光の回折限界を超えた小さなスポット径まで絞ることができることが知られている。誘電率は屈折率ｎと消衰係数ｋとの関係で規定することができ（実部ε（ｒｅａｌ）＝ｎ２−ｋ２）、屈折率が小さく、消衰係数が大きいと誘電率が負で絶対値が大きくなる。したがって近接場光のスポット径をより小さくするためには、低屈折率、かつ高消衰係数であることが必要とされる。
【００１５】
またファイバプローブ表面に形成した近接場光発生膜（金属膜）は、記録媒体記録時の温度上昇によって膜表面の平滑性（表面平均粗さ）が悪化して、所望の近接場光のスポット径が得られなくなる恐れがある。更に熱アシスト磁気記録方式では、磁気ヘッドと磁気記録媒体間の距離が非常に狭いため、近接場光発生膜の表面粗さによっては記録媒体表面との接触が生じる恐れもある。
【００１６】
そこで本発明者らは、近接場光発生膜に適した光学特性（低屈折率かつ高消衰係数）を有すると共に、連続書き込み（磁気記録）時に想定される３００℃程度の高温熱履歴（概ね２時間）後も良好な耐熱性（表面平均粗さ）を有する近接場光発生膜を提供するため、鋭意検討をおこなった。
【００１７】
その結果、所定範囲の成分組成を有するＡｇ−Ｎｄ−Ｂｉ−Ｓｉ合金で構成される四元系Ａｇ合金を用いれば、光学特性に優れており、しかも３００℃程度の高温熱履歴後も、良好な表面平滑性を確保できることを見出し、本発明を完成した。
【００１８】
本発明において「光学特性に優れた」とは、後記する実施例に記載の方法で、屈折率（ｎ）と消衰係数（ｋ）を求めたとき、両者の関係（ｋ／ｎ）が２５以上（評価○）、好ましくは２８．５以上（評価◎）のものを意味する。
【００１９】
本発明において「高温熱履歴後の耐熱性に優れた」とは、後記する実施例に記載の方法で３００℃で２時間の熱履歴を施したとき、表面平均粗さＲａが５．０ｎｍ以下（評価○）、好ましくはＲａが１．５ｎｍ以下（評価◎）のものを意味する。
【００２０】
本発明のＡｇ合金膜は、Ｂｉ：０．０５〜０．２％、Ｎｄ：０．１〜１．０％、およびＳｉ：０．０９〜１．０％、を含むと共に、Ａｇ合金膜に含まれるＢｉ、Ｎｄ、およびＳｉの合計量が０．６〜１．３％であることに要旨を有する。
【００２１】
本発明のＡｇ合金膜は、Ａｇ−Ｂｉ−Ｎｄ−Ｓｉ合金の四元系Ａｇ合金をベースとした。後記する表１に示すようにＡｇ合金として、Ａｇ−Ｂｉ合金（Ｎｏ．９）の二元系Ａｇ合金、Ａｇ−Ｂｉ−Ｎｄ合金（Ｎｏ．１０〜１３）、Ａｇ−Ｂｉ−Ｓｉ（Ｎｏ．１７）や、Ａｇ−Ｎｄ−Ｓｉ（Ｎｏ．１８）の三元系Ａｇ合金について光学特性と耐熱性について検討したところ、これらはいずれも光学特性はＡｕと同等以上であり良好であったが、熱履歴後の膜表面の平滑性が低下し、耐熱性を確保できないことが判明した。
【００２２】
詳細には、Ｎｄ量の増加（Ｎｏ．１０→Ｎｏ．１３）に伴って、高温熱履歴後のＲａは小さくなる（表面平滑性は良好になる）傾向にある反面、光学特性は劣化する傾向にあることがわかる。よって、耐熱性のみを向上させるには、Ａｇ−Ｂｉ−Ｎｄ合金膜のＮｄ量を、上記Ｎｏ．１３（Ｎｄ量＝０．９３％）よりも更に増量することも考えられるが、そうすると逆に、光学特性は劣化することが予想され、所望レベル（ｋ／ｎ＝２５以上）を確保することができなくなる。すなわち、Ｎｄ量の増加に伴い、耐熱性向上作用（メリット）と、光学特性低下作用（デメリット）の両方が発揮されることがわかる。
【００２３】
また、Ｓｉ量の増加に伴い、耐熱性向上作用（Ｒａ低減）は有効に発揮される半面、光学特性は劣化することがわかった（Ｎｏ．９、Ｎｏ．１７）。
【００２４】
よって、上記実験の結果から、本発明の課題解決のためには、Ａｇ−Ｂｉ−ＮｄやＡｇ−Ｂｉ−Ｓｉの三元系合金膜では本発明の解決課題を達成できないことがわかった。
【００２５】
更にＢｉを含まないＡｇ−Ｎｄ−Ｓｉの三元系合金膜（Ｎｏ．１８）では、上記Ａｇ−Ｂｉ−ＮｄやＡｇ−Ｂｉ−Ｓｉと比べて光学特性の低下が少ないが、それでも耐熱性は所望のレベル（平均表面粗さＲａが５．０ｎｍ以下）に達しておらず、依然として高いままである。
【００２６】
これに対し、表１のＮｏ．４、５は、上記Ｎｏ．１３のＡｇ−Ｂｉ−Ｎｄ合金膜において、Ｂｉ量とＮｄ量を同程度（Ｂｉ：０．０６％、Ｎｄ：０．９３％）とし、更にＳｉを添加した本発明のＡｇ−Ｂｉ−Ｎｄ−Ｓｉ合金膜であるが、光学特性は良好である（評価○）と共に、高温熱履歴後の表面平均粗さＲａも良好であった（Ｒａ＝○）。すなわち、Ｓｉの添加により、前述したＡｇ−Ｂｉ−Ｎｄ合金膜では達成できなかった、光学特性と耐熱性（Ｒａの低減化）を両方達成できることがわかった。
【００２７】
また上記四元系合金膜におけるＮｄ量とＳｉ量の関係については、Ｎｄ量を増量しても耐熱性向上効果が光学特性の低下に比べて十分に得られていない一方で（Ｎｏ．１とＮｏ．５）、Ｓｉ量を増量すると耐熱性向上効果が高いことがかわる（Ｎｏ．１とＮｏ．３）。
【００２８】
よって、本発明のＡｇ−Ｂｉ−Ｎｄ−Ｓｉ合金膜において、光学特性を維持しつつ、Ｓｉによる耐熱性向上作用を有効に発揮させるためには、要求される特性に応じてＮｄ量との関係でＳｉ量を適切に制御することが必要である。
【００２９】
また本発明者らが成膜後のＢｉ、Ｓｉ、Ｎｄについて調べた結果、ＢｉやＳｉはＡｓ−ｄｅｐｏｓｉｔｅｄ状態で薄膜最表面に濃化し、この濃化層が耐熱性を向上させる作用を有するが、濃化し過ぎると光学特性の劣化をもたらす作用を有することがわかった。したがってＢｉ、Ｓｉ、Ｎｄの合計量も適切に制御する必要がある。
【００３０】
なお、四元系合金膜として、Ｓｉ（Ａｇ−Ｎｄ−Ｂｉ−Ｓｉ合金）以外にもＳｎ（Ａｇ−Ｂｉ−Ｎｄ−Ｓｎ合金）、Ｇｅ（Ａｇ−Ｂｉ−Ｎｄ−Ｇｅ合金）などについても検討したが、いずれも屈折率が高く、消衰係数が小さくなる傾向を示し、光学特性が著しく悪化したため（表２のＮｏ．２２〜２５）、Ｓｉが光学特性と耐熱性を兼備するためには必須の元素であることがわかる。
【００３１】
以下、本発明を構成する元素（Ｎｄ、Ｂｉ、Ｓｉ）の含有量、およびその作用効果について説明する。
【００３２】
Ｂｉ：０．０５〜０．２％
Ｂｉは、高温熱履歴後の耐熱性向上（Ｒａの低減化）に寄与する元素である。このような効果を有効に発揮するには、Ｂｉは少なくとも０．０５％以上含有させる必要があり、好ましくは０．０６％以上である。但し、過剰に添加すると、屈折率や消衰係数が増加し誘電率虚部の増加によって素子の発熱が大きくなるデメリットが発生するため、Ｂｉの上限は、０．２％以下、より好ましくは０．１％以下である。Ｂｉ量は、Ｎｄ量、Ｓｉ量との関係で適切に制御することが好ましい。
【００３３】
Ｎｄ：０．１〜１．０％
ＮｄもＢｉと同様、高温熱履歴後の耐熱性向上（Ｒａの低減化）に寄与する元素である。このような効果を有効に発揮するには、Ｎｄは少なくとも０．１％以上含有させる必要があり、好ましくは０．２％以上、より好ましくは０．２４％以上である。上記効果は、Ｎｄ量の増加に伴って向上する傾向が見られるが、Ｎｄを過剰に添加すると、光学特性が低下すると共に、耐熱性が低下（Ｒａの悪化）する傾向にある。したがってＮｄの上限は１．０％以下とし、好ましくは０．９５％以下、より好ましくは０．９０％以下である。Ｎｄ量は、特にＳｉ量との関係で適切に制御することが好ましい。
【００３４】
Ｓｉ：０．０９〜１．０％
Ｓｉは本発明を最も特徴付ける元素であり、高い光学特性と高い耐熱性を両方具備させるために有用な元素である。すなわち、Ｓｉは、Ｎｄよりも耐熱性向上（Ｒａの低減化）に寄与する元素であり、Ｓｉ量の増加に伴って耐熱性が向上する傾向にある。このような効果を有効に発揮するには、Ｓｉは少なくとも０．０９％以上含有させる必要があり、好ましくは０．２％以上、より好ましくは０．５％以上である。但し、Ｓｉを過剰に添加すると、光学特性が低下する傾向にあるため、所望の特性が発揮されるように、特にＮｄ量との関係で適切に制御することが好ましい。また、後記するように本発明のＡｇ合金膜は、Ａｇ合金膜を構成する元素を含むＡｇ合金スパッタリングターゲットを用いてスパッタリング法により成膜されることが好ましいが、Ｓｉ量が多くなると、上記Ａｇ合金スパッタリングターゲットの製造時やスパッタリング時に当該Ａｇ合金スパッタリングターゲットの割れが発生する恐れがあるため、Ｓｉ量の上限は、このような観点も考慮して適切に制御することが好ましい。したがってＳｉの上限は１．０％以下とし、好ましくは０．９５％以下、より好ましくは０．８％以下である。
【００３５】
更に本発明では、Ａｇ合金膜に含まれるＢｉ、Ｎｄ、およびＳｉの合計量が０．６〜１．３％となるように各元素を適切に制御することが必須である。上記したようにＢｉ、Ｎｄ、およびＳｉはＡｇ合金膜の光学特性と耐熱性に影響を与える元素群であり、個々の元素の含有量が上記範囲内であっても、合計量が少なすぎると、十分な耐熱性向上作用が得られないことがある（たとえば表１のＮｏ．１４）。したがってＢｉ、Ｎｄ、およびＳｉの合計量は、少なくとも０．６％以上となるように含有させる必要があり、好ましくは０．７％以上、より好ましくは０．７５％以上である。Ｂｉ、Ｎｄ、およびＳｉ含有量が多くなると、耐熱性向上作用も高くなるが、一方で光学特性が低下する傾向にあるため（Ｎｏ．１５）、所望の特性が発揮されるように、合計量は１．３％以下となるように制御する必要があり、好ましくは１．２５％以下、より好ましくは１．２％以下である。
【００３６】
本発明に用いられるＡｇ合金膜は、上記元素を含有し、残部：Ａｇおよび不可避的不純物である。
【００３７】
以上、本発明のＡｇ合金膜の構成について説明した。上記Ａｇ合金膜は、熱アシスト記録用磁気ヘッドの近接場光発生膜として用いられるものであり、その膜厚は、上記用途に通常用いられるものであれば特に限定されないが、おおむね、３０〜３００ｎｍの範囲内であることが好ましい。
【００３８】
上記Ａｇ合金膜は、スパッタリング法にてスパッタリングターゲット（以下「ターゲット」ということがある）を用いて形成することがより好ましい。スパッタリング法によれば、イオンプレーティング法や電子ビーム蒸着法で形成された薄膜よりも、成分や膜厚の膜面内均一性に優れた薄膜を容易に形成できるからである。
【００３９】
スパッタリング法により上記Ａｇ合金膜を形成するには、上記ターゲットとして、前述した元素（Ｎｄ、Ｂｉ、およびＳｉ）を含むＡｇ合金スパッタリングターゲットを用いることが好ましい。
【００４０】
なお、Ａｇ合金スパッタリングターゲット中に含まれるＮｄおよびＳｉは、Ａｇ合金膜とほぼ同一量に制御されていれば良いが、Ｂｉは、Ａｇ合金膜の表面近傍に濃化し易い元素であるため、Ａｇ合金膜中のＢｉ量に対して、おおむね、５〜６倍程度のＢｉをスパッタリングターゲット中に含有させることが好ましい。
【００４１】
具体的にはスパッタリングターゲットはＢｉ：０．３〜１．０％（好ましくは０．３５％以上、好ましくは０．８％以下）、Ｎｄ：０．１〜１．０％（好ましくは０．２％以上、好ましくは０．９％以下）、およびＳｉ：０．０９〜１．０％（好ましくは０．１５％以上、好ましくは０．８％以下）、を含むＡｇ合金で構成されていると共に、ターゲットに含まれるＢｉ、Ｎｄ、およびＳｉの合計量が０．８〜１．６％（好ましくは０．９％以上、好ましくは１．５％以下）であることが望ましい（残部はＡｇおよび不可避的不純物である）。
【００４２】
上記ターゲットの形状は、スパッタリング装置の形状や構造に応じて任意の形状（角型プレート状、円形プレート状、ドーナツプレート状など）に加工したものが含まれる。
【００４３】
上記ターゲットの製造方法としては、溶解鋳造法や粉末焼結法、スプレイフォーミング法が挙げられる。
【００４４】
本発明のＡｇ合金膜は、近接場光発生膜として熱アシスト記録用磁気ヘッドに好適に用いられる。図１に示すように熱アシスト記録用磁気ヘッド２は、サスペンション１の先端部分の磁気記録媒体３に対向する側に設置されている。熱アシスト記録用磁気ヘッド２の構成は、通常用いられるものであれば限定されない。代表的には、図２に示すような光源（半導体レーザ４、光ファイバ（コア６、クラッド７））、磁気再生素子１２、磁場（主磁場８、副磁場１０）を有する構造であるが、特にこれに限定されない。
【００４５】
また本発明のＡｇ合金膜を用いた近接場光発生膜についても、近接場光を発生させる通常の構造、すなわち、ファイバプローブ（光波長以下の微小開口をもつ先鋭化された光ファイバのコア）に適用すればよく、具体的な構造は特に限定されない。たとえば図３（図２のＢ部分拡大図）、図４Ａ（図３のＣ部分拡大図）に示すようにファイバプローブの先端部分は、近接場光発生膜１６で被覆された部分と近接場光発生膜で被覆されていない微小開口１５とで構成されていればよい。なお、ファイバプローブの先端部分の形状は特に限定されず、図４Ｂに示すように先端が尖っていてもよく、あるいは所望の形状（例えば図４Ａ）にカットされていてもよい。
【００４６】
また近接場光発生膜の被覆方法も従来の成膜方法を採用することができ、たとえば光ファイバ（コア）の一端を、加熱しながら引き伸ばしたり、化学エッチング法を用いることにより先鋭化した後、先端（微小開口）をマスクしてスパッタリング法で本発明のＡｇ合金膜を被覆すればよい。光ファイバに光を導入することにより、先端に形成された微小開口近傍に近接場光を発生させることができる。
【００４７】
前述した図１〜４（Ａ、Ｂ）は、本発明のＡｇ合金膜を適応し得る熱アシスト記録用磁気ヘッドの一例であり、本発明はこれに限定する趣旨ではない。
【実施例】
【００４８】
以下、実施例を挙げて本発明をより具体的に説明するが、本発明はもとより下記実施例によって制限を受けるものではなく、前・後記の趣旨に適合し得る範囲で適当に変更を加えて実施することも勿論可能であり、それらはいずれも本発明の技術的範囲に包含される。
【００４９】
本実施例では、Ａｇ合金膜の組成が光学特性（屈折率、消衰係数）と耐熱性（表面平滑性）に及ぼす影響を調べた。
【００５０】
試料の作製
多元スパッタ装置（アルバック社製ＳＨ−２００）を用いてシリコン基板（サイズ：６インチ）上に表１に示す各種Ａｇ合金膜（膜厚２００ｎｍ）を成膜して試料を作製した。また参考例として純Ａｕターゲット（純度：４Ｎ）を用いてＡｇ合金膜と同様に試料を作製した。
【００５１】
成膜にあたっては下記スパッタリングターゲット（直径４インチ）を適宜用いた。スパッタリングターゲットの具体的な成分組成を表１に併記する。
【００５２】
・Ｓｉ（またはＳｎ、Ｇｅ）をチップオン（１０ｍｍ角）したＡｇ−Ｂｉ−Ｎｄターゲット
・Ａｇ−Ｂｉ−Ｎｄターゲット
・Ａｇ−Ｂｉターゲット
・ＳｉをチップオンしたＡｇ−Ｂｉターゲット
・ＳｉをチップオンしたＡｇ−Ｎｄターゲット
スパッタ条件は真空到達度：＜１×１０-4Ｐａ、Ａｒガス圧：２ｍｔｏｒｒ、成膜パワー密度：３０〜４００Ｗ、膜厚：２００ｎｍ、基板温度：室温（２２℃）とした。
【００５３】
各試料のＡｇ合金膜の組成はＩＣＰ発光分光装置（島津製作所製ＩＣＰ−８０００型）を用いて定量分析して確認した。
【００５４】
また各試料のＡｇ合金膜の光学特性および耐熱性を以下の基準で評価した。
【００５５】
光学特性
成膜直後の各試料（ａｓ−ｄｅｐｏｓｉｔｅｄ膜）について、高速分光エリプソメーター（Ｊ．Ａ．Ｗｏｏｌｌａｍ社製「Ｍ−２０００Ｕ」）を用いて、波長８０５ｎｍでの光学特性ｎ（屈折率）、ｋ（消衰係数）を求めた。
【００５６】
本実施例では、表１のＮｏ．２１の純Ａｕ膜（ｎ＝０．１８、ｋ＝５．１３）を基準値として、下記基準で評価し、◎と○を光学特性に優れるとした。
◎：ｋ／ｎ≧２８．５
○：２８．５＞ｋ／ｎ≧２５
×：２５＞ｋ／ｎ
【００５７】
耐熱性
各試料に大気熱処理を施して耐熱性を調べた。具体的には、試料をＲＴＰ炉（アルバック社製ＲＴ−６）にて大気雰囲気下、３００℃まで昇温（平均昇温速度１℃／秒）し、３００℃で２時間保持した。その後、試料を１℃／秒の平均冷却速度で１００℃以下となるまで冷却してからＲＴＰ炉から取り出した。得られた熱処理後の各試料のＡｇ合金膜の算術平均粗さＲａ（ＪＩＳ  Ｂ０６０１  ２００１）を以下のようにして調べて耐熱性を評価した。具体的には、Ａｇ合金膜の算術平均粗さＲａは、原子間力顕微鏡（Ａｔｏｍｉｃ  Ｆｏｒｃｅ  Ｍｉｃｒｏｓｃｏｐｅ：ＡＦＭ）を用い、３μｍ×３μｍエリアの測定値から算出した。
【００５８】
本実施例では、表１のＮｏ．２１の純Ａｕ膜（Ｒａ＝１．２ｎｍ）を基準値として、下記基準で評価し、◎、○を耐熱性に優れるとした。
◎：１．５ｎｍ≧Ｒａ
○：５．０ｎｍ≧Ｒａ＞１．５ｎｍ
×：Ｒａ＞５．０ｎｍ
【００５９】
総合判定
◎：耐熱性が◎、かつ光学特性が◎または○
○：耐熱性が○、かつ光学特性が◎または○
×：耐熱性、光学特性の少なくともいずれかが×
【００６０】
【表１】
2014056631.tif 000002
【００６１】
【表２】
2014056631.tif 000003
【００６２】
表１より、Ｎｄ、Ｂｉ、およびＳｉを含有し、各含有量が適切に制御されたＮｏ．１〜８（本発明例）は、光学特性だけでなく、高温熱履歴後も高い耐熱性が発揮された。これに対し、二元系合金膜や三元系合金膜であるＮｏ．９〜１３、１７、１８、Ｓｉを含有しない四元系合金膜である表２のＮｏ．２２〜２５、およびＳｉを含有しているが含有量が適切に制御されていないＮｏ．１４〜１６、１９、２０では、光学特性と耐熱性の両特性を具備することができなかった。
【００６３】
詳細には、Ｎｄ量（Ｎｄ量≒０．２５％）およびＢｉ量（Ｂｉ量≒０．０６％）が略一定である、本発明例（Ｎｏ．１〜３）と、比較例（Ｎｏ．１０、１４）について、高温熱履歴後のＲａを対比すると、Ｓｉを０．３２〜０．９４％含む上記本発明例ではＲａ＝１．４〜３．７ｎｍ（評価○または◎）であり、Ｓｉ含有量が０．３２％（Ｎｏ．１）、０．７％（Ｎｏ．２）、０．９４％（Ｎｏ．３）と増加するにしたがってＲａも３．７（Ｎｏ．１）、１．４（Ｎｏ．２、３）と良好となった。これに対し、本発明例に比べてＳｉ量が少なくＳｉを０．１％しか含まないＮｏ．１４ではＲａ＝５．５ｎｍ（評価×）と大きくなった。またＳｉを含まないＮｏ．１０では、Ｒａ＝１０．１ｎｍと最も大きくなった。
【００６４】
同様のことは、Ｎｄ量（Ｎｄ量≒０．９３％）およびＢｉ量（Ｂｉ量≒０．０６％）が略一定である、本発明例（Ｎｏ．４、５）と、比較例（Ｎｏ．１３）について、高温熱履歴後のＲａを対比すると、Ｓｉを０．０９％（Ｎｏ．４）、０．２９％（Ｎｏ．５）含む本発明例ではＳｉ含有量が増加するにしたがってＲａは夫々４．９ｎｍ、４．５ｎｍ（評価○）と良好になる傾向を示した。これに対し、Ｓｉを含まないＮｏ．１３では、Ｒａ＝５．５ｎｍと大きくなった。
【００６５】
この結果から所望の効果を得るためには、Ｓｉは必須の成分であると共に、少なくとも０．０９％含まれていればよいことがわかる（Ｎｏ．４）。一方、Ｓｉ含有量は多くなるにしたがって耐熱性も良好になるが（Ｎｏ．３）、Ｓｉ含有量が１．０％を超えて多くなりすぎると光学特性が悪化することから（Ｎｏ．１６）、Ｓｉ含有量は１．０％以下に抑える必要があることがわかる。なお、Ｓｉに換えて表２のＮｏ．２２〜２５に示すようにＳｎやＧｅを添加した四元系を評価したところ、Ｓｉ添加の四元系（Ｎｏ．２やＮｏ．１６）と比べて光学特性（ｋ／ｎ）が大きく劣化するため、好ましくないことがわかった。
【００６６】
また、Ｎｄ量（Ｎｄ量≒０．２４％）およびＳｉ量（Ｓｉ量≒０．３２％）が略一定である、本発明例（Ｎｏ．１、７、８）と、比較例（Ｎｏ．１９、２０）について、光学特性と耐熱性（Ｒａ）を対比すると、Ｂｉを０．０７〜０．２０％含む上記本発明例では、Ｂｉ含有量が増加するにしたがって光学特性が低下する傾向を示すが良好（評価○または◎）の範囲内にあり、耐熱性も向上できた（Ｒａ＝１．２〜３．７ｎｍ、評価○または◎）。これに対し、本発明例に比べてＢｉ量が多く、Ｂｉを０．２６％、０．４％も含むＮｏ．１９、２０では、良好な耐熱性（Ｒａ＝１．３ｎｍ）を示したものの（評価◎）、光学特性が悪化した（評価×）。
【００６７】
なお、Ｂｉを全く含まないＮｏ．１８（Ａｇ−Ｎｄ−Ｓｉ合金）では耐熱性向上効果が得られていないのに対し、Ｂｉを０．０５％含有するＮｏ．３では優れた耐熱性が得られている（Ｒａ＝１．４、評価◎）。
【００６８】
これらの結果から所望の光学特性および耐熱性を達成するには、Ｂｉは少なくとも０．０５％含有している必要があり（Ｎｏ．３）、またＢｉ含有量が多くなるにしたがって光学特性が低下するため（Ｎｏ．１９）、両特性を所定レベルで確保するためには、Ｂｉ含有量は０．２％以下に抑える必要があることがわかる（Ｎｏ．８）。
【００６９】
また、Ｂｉ量（Ｂｉ量≒０．０６％）およびＳｉ量（Ｓｉ量≒０．７％）が略一定である、本発明例（Ｎｏ．２）と、比較例（Ｎｏ．１７）について、光学特性と耐熱性（Ｒａ）を対比すると、Ｎｄを０．２５％含む本発明例（Ｎｏ．２）では耐熱性が１．４（評価◎）であるのに対し、Ｎｄを含まない比較例（Ｎｏ．１７）では耐熱性が５．２（評価×）であり、Ｎｄには耐熱性向上効果があることがわかる。なお、Ｎｄ添加による耐熱性向上効果を発揮するには、Ｎｄ量は少なくとも０．１％以上含まれている必要がある（Ｎｏ．６）。またＢｉ量（Ｂｉ量≒０．０６％）およびＳｉ量（Ｓｉ量≒０．３％）が略一定である、本発明例Ｎｏ．１と５からＮｄ量が多くなると光学特性と耐熱性が悪化する傾向が示されているが、Ｎｄ量が１．０％以下であれば両特性を所定のレベルで確保できることがわかる（Ｎｏ．４、５）。
【００７０】
更にＮｏ．１４からは、Ａｇ合金膜に含まれる個々のＢｉ、Ｎｄ、Ｓｉ含有量が上記所定の範囲内にあったとしても、合計量が少なすぎると、耐熱性向上効果が十分に発揮されないことがわかる。一方、Ｎｏ．１からは、Ａｇ合金膜に含まれる個々の元素量が上記所定の範囲内であって、且つＡｇ合金膜に含まれるＢｉ、Ｎｄ、Ｓｉの合計量が少なくとも０．６％以上であれば、良好な耐熱性が得られることがわかる。
【００７１】
なお、個々の元素量にもよるが、Ａｇ合金膜に含まれるＢｉ、Ｎｄ、Ｓｉの合計量が増えるとかえって光学特性や耐熱性を低下させる要因となるため（Ｎｏ．１５、１６）、個々の元素量を適切に調整すると共に、合計量も調整することが望ましく、本発明例によればＡｇ合金膜に含まれるＢｉ、Ｎｄ、Ｓｉの合計量は、１．３％までであれば、良好な光学特性と耐熱性が得られることがわかる（Ｎｏ．５）。
【符号の説明】
【００７２】
１  サスペンション
２  磁気ヘッド
３  磁気記録媒体
４  半導体レーザ
５  入射光方向
６  コア
７  クラッド
８  主磁場
９  コイル
１０  副磁場
１１  近接場光
１２  磁気再生素子
１３  磁気シールド
１４  ヘッド材料
１５  微小開口
１６  近接場光発生膜
【図１】
2014056631.tif 000004
【図２】
2014056631.tif 000005
【図３】
2014056631.tif 000006
【図４Ａ】
2014056631.tif 000007
【図４Ｂ】
2014056631.tif 000008